"L-メントールを含有せず、スチレン-イソプレン-スチレンブロック共重合体、脂環族飽和炭化水素樹脂、軟化剤、およびセバシン酸ジエチルからなる粘着基剤に、平均粒子径が5μm以上であり、かつ100μm未満のフェルビナクを分散配合したことを特徴とするフェルビナク含有外用貼付剤。L-メントールを含有せず、スチレン-イソプレン-スチレンブロック共重合体10~30重量、脂環族飽和炭化水素樹脂10~50重量、軟化剤10~75重量、セバシン酸ジエチル0.1~10重量からなる粘着基剤に、平均粒子径が5μm以上であり、かつ100μm未満のフェルビナク0.1~10重量を分散配合したことを特徴とするフェルビナク含有外用貼付剤。本発明は、上記問題点を解決するものであって、フェルビナクに対する優れた溶解剤であるL-メントールを配合しなくとも高い薬物放出性を示すと共に、皮膚刺激性が低く、高い薬物安定性を発揮することのできるフェルビナク含有外用貼付剤を提供することを課題とする。本発明者は、前述の課題を解決するために鋭意研究を重ねた結果、スチレン-イソプレン-スチレンブロック共重合体、脂環族飽和炭化水素樹脂、軟化剤、及びセバシン酸ジエチルを含有し、L-メントールを含有しない粘着基剤中に、平均粒子径が5μm以上であり、かつ100μm未満のフェルビナクを分散配合することにより、皮膚刺激性が低く、フェルビナクの優れた薬物放出性と薬物安定性を兼ね備えた外用貼付剤となることを見出し、本発明を完成させた。したがって本発明の基本的態様は、L-メントールを含有せず、スチレン-イソプレン-スチレンブロック共重合体、脂環族飽和炭化水素樹脂、軟化剤、およびセバシン酸ジエチルからなる粘着基剤に、平均粒子径が5μm以上であり、かつ100μm未満のフェルビナクを分散配合したことを特徴とするフェルビナク含有外用貼付剤である。より具体的な本発明は、L-メントールを含有せず、スチレン-イソプレン-スチレンブロック共重合体10~30重量、脂環族飽和炭化水素樹脂10~50重量、軟化剤10~75重量、セバシン酸ジエチル0.1~10重量からなる粘着基剤に、平均粒子径が5μm以上であり、かつ100μm未満のフェルビナク0.1~10重量を分散配合したことを特徴とするフェルビナク含有外用貼付剤である。本発明によれば、フェルビナクを含有する経皮吸収製剤において、優れた薬物放出性を示し、皮膚刺激性が低く、かつ高い薬物安定性を示すフェルビナク含有外用貼付剤を提供することが可能となる。本発明が提供するフェルビナク含有外用貼付剤は、フェルビナクの優れた消炎鎮痛効果により、例えば、変形性関節症、慢性関節リウマチ、腰痛症、肩関節周囲炎、腱鞘炎、腱周囲炎、上腕骨上顆炎テニス肘等、筋肉痛、外傷後の腫脹疼痛などの予防、治療に有用である。本発明は、上記したように、その基本的態様は、L-メントールを含有せず、スチレン-イソプレン-スチレンブロック共重合体、脂環族飽和炭化水素樹脂、軟化剤、およびセバシン酸ジエチルからなる粘着基剤に、平均粒子径が5μm以上であり、かつ100μm未満のフェルビナクを分散配合したことを特徴とする、フェルビナク含有外用貼付剤である。すなわち、本発明にあっては、有効成分としてのフェルビナクについて、特に、平均粒子径が5μm以上であり、かつ100μm未満のフェルビナクを用い、粘着基剤層に分散させることを特徴とする。本発明において、有効成分であるフェルビナクの製剤中の配合量は、製剤化が可能である限り特に限定されないが、好ましくは粘着剤重量に対して0.1~10重量、より好ましくは0.5~6重量の範囲で配合するのがよい。粘着剤中のフェルビナク配合量が0.1重量未満であると、経皮吸収性が不十分であり、効果が認められず、また、10重量を超えて配合しても、それ以上の効果が認められず、経済的に不利であり好ましくない。また、本製剤中に配合するフェルビナクにあっては、粘着剤中での分散性、あるいは製造工程の作業性を考慮すると、その平均粒子径が5μm以上であり、かつ100μm未満、より好ましくは10μm以上であり、かつ70μm未満、特に好ましくは、15μm以上であり、かつ40μm未満の範囲のものを使用するのが好ましい。その平均粒子径が5μm未満であると製造工程においてフェルビナク原薬が二次凝集を起こし、均一に分散しない虞があり、薬物の経皮吸収性の低下を招く。反対に平均粒子径が100μm以上であると、粘着剤中で薬物が均一に分散しない可能性がある。特に粒子径が大きい場合は、薬物の経皮吸収性の低下はもとより、製造工程、特に粘着剤の剥離フィルムへの塗工工程において好ましくない影響がみられる。すなわちフェルビナク原薬が製造中に凝集し、それが原因による、粘着剤表面の凹凸が見られる場合がある。本発明に配合されるスチレン-イソプレン-スチレンブロック共重合体以下、SISと略記する場合もある。は、粘着剤の基本骨格となる合成ゴムであり、その配合量は10~30重量、好ましくは10~20重量の範囲内で配合される。SISの配合量が10重量未満の場合は、粘着剤の凝集力が低下し、他方、上記の配合量が30重量を越えて配合すると粘着力の低下、および製造時における作業性の低下を招く。本発明において、粘着付与樹脂は皮膚に対する安全性を考慮して、脂環族飽和炭化水素樹脂が好ましく用いられる。そのような脂環族飽和炭化水素樹脂としては、例えば、アルコンP90、P100、P115荒川化学工業社製等を挙げることができる。その配合量は、製剤化が可能である限り特に限定はないが、好ましくは粘着剤重量に対して、10~50重量の範囲内で配合するのがよい。粘着剤中の脂環族飽和炭化水素樹脂の含量が10重量未満であると粘着力が弱く、50重量を超えて配合すると、製剤の粘着力が強くなり、剥離時に痛みを伴うといった問題がある。本発明で使用されるセバシン酸ジエチルは、フェルビナクの皮膚吸収促進剤として機能する。当該セバシン酸ジエチルの配合量は、製剤化が可能である限り特に限定はないが、好ましくは粘着剤重量に対して0.1~10重量、より好ましくは1~7重量の範囲内で配合するのがよい。粘着剤中のセバシン酸ジエチルの配合量が0.1重量未満であるとフェルビナクの皮膚透過性が不十分であり、10重量を超えて配合すると、皮膚刺激等の問題が生じ、好ましいものではない。本発明においては、フェルビナクとセバシン酸ジエチルの配合比も、経皮吸収性に重要な要因であることが判明した。すなわち、重量において、フェルビナク:セバシン酸ジエチル=1:0.1~1:15の範囲であり、より好ましくは、フェルビナク:セバシン酸ジエチル=1:0.5~1:10の範囲であるのがよいことが判明した。配合比率が1:0.1未満であるとセバシン酸ジエチルによる吸収促進効果が得られず、十分な薬物吸収性が得られない。また、配合比率が1:15を超える場合には、フェルビナクが過剰なセバシン酸ジエチルに溶解し、薬物安定性が低い製剤となる。本発明に配合される軟化剤は、粘着剤に柔軟性を与えるものであり、液状ポリブテン、液状ポリイソプレン、液状ポリイソブチレン等の液状ゴム;流動パラフィン等のパラフィン油;ミリスチン酸イソプロピル、アジピン酸ジイソプロピル等の脂肪酸エステル類;オクチルドデカノール等の高級アルコール;シリコーンオイル;ラノリン;スクワラン;スクワレン;ヒマシ油等が挙げることができるが、好ましくは液状ポリブテン及び流動パラフィンである。軟化剤の配合量は、粘着剤重量に対して10~75重量、好ましくは15~60重量、より好ましくは20~50重量の範囲内で配合するのがよい。その他、本発明の外用貼付剤には、他に影響を与えなければ、通常の外用製剤に用いられる各種の基剤成分を使用することができる。かかる基剤成分としては特に限定されないが、例えばスチレン-ブタジエン-スチレンブロック共重合体、スチレンブタジエンゴム、天然ゴム、イソプレンゴム等のゴム系エラストマー、ポリアクリル酸系ポリマー、シリコーンゴム等の疎水性高分子;ジブチルヒドロキシトルエン、ペンタエリスリチル-テトラキス-[3-3,5-ジ-t-ブチル-4-ヒドロキシフェニルプロピオネート]、酢酸トコフェロール等の酸化防止剤、水酸化アルミニウム、含水ケイ酸アルミニウム、酸化チタン、酸化亜鉛、無水ケイ酸、ケイ酸マグネシウム等の無機充填剤等が挙げられる。更に必要に応じて吸収促進剤、防腐剤、清涼剤、殺菌剤、着香剤、着色剤等を添加することができる。本発明の貼付剤の支持体は、他に影響を与えなければ、通常の外用製剤に用いられる各種の支持体を使用することができる。かかる支持体としては特に限定されないが、例えば、ポリエチレン、ポリプロピレン、ポリ塩化ビニル、ポリエステル、ナイロン、ポリウレタン、レーヨン等の多孔体、発泡体、織布、不織布とのラミネート品等が使用される。本発明の貼付剤に使用される剥離ライナーは、他に影響を与えなければ、通常の外用製剤に用いられる各種のライナーを使用することができる。かかる剥離ライナーとしては特に限定されないが、例えば、ポリエチレンテレフタレートフィルム、ポリプロピレンフィルム、紙等を用いることができ、特にポリエチレンテレフタレートフィルムが好ましい。剥離ライナーは、粘着剤層からの剥離力を至適にするために、必要に応じてシリコーン処理を施したものであってもよい。本発明が提供する外用貼付剤は、例えば、以下のようにして製造することができる。すなわち、粘着剤層を構成するSIS、軟化剤、および脂環族飽和炭化水素樹脂、酸化防止剤を加熱溶解する。次いで、有効成分であるフェルビナクとセバシン酸ジエチルを前記粘着基剤に加え、撹拌混合し、貼付剤における粘着剤を調製する。次いで、調製された粘着剤膏体を、シリコーン処理されたポリエチレンテレフタレートフィルム上に塗工し、厚み50~300μmの粘着剤層を形成する。得られた粘着剤層に支持体のポリエステル製織布または不織布をラミネートした後、適当な大きさと形状に切断して、本発明の外用貼付剤を得ることができる。以下に、具体的実施例を挙げて本発明をより具体的に説明するが、本発明は以下の実施例に限定されるものではない。なお、実施例及び比較例における各表中の配合成分の配合量は、特に断らない限り重量で表示している。実施例1:SIS、ポリブテン、流動パラフィン、ジブチルヒドロキシトルエンを170°C加温条件下にて練合、溶融させた後、さらに脂環族飽和炭化水素樹脂を添加し、130°C加温条件下にて練合、混和し粘着基剤を作製した。別にセバシン酸ジエチルと適量の流動パラフィンを混和した液中に平均粒子径が5μm以上であり、かつ100μm未満のフェルビナクを攪拌しながら均一に分散し、フェルビナク分散液を調製した。このフェルビナク分散液を上述の粘着基剤に添加し、均一に分散するまで練合し、粘着剤を調製した。粘着剤をシリコーン処理されたポリエチレンテレフタレートフィルム上に100μm厚で塗工後、ポリエステル織布とラミネートし、試験製剤を得た。実施例2~16:実施例1と同様の手順で、表1~表3に示す成分組成により、目的とする本発明の貼付剤を作製した。比較例1~7:下記表4に示す成分組成に変更する他は、実施例1と同様の手順で各比較例の外用貼付剤を作製した。なお比較例7の製剤は、製造時粘着剤調製時にフェルビナク原薬が凝集し、それが原因で製剤表面の凹凸が見られ、以下の製剤評価試験を行うことができなかった。試験例1:ヒト皮膚一次刺激性試験ヒトパッチテスト実施例1~2と比較例1~2の製剤を、各々φ25mmに打ち抜き、健常男子15名の上腕内側に24時間貼付し、剥離後1時間、及び24時間目の皮膚刺激性を判定した。その結果を、下記表5に示した。表5に示した結果から、本発明の外用貼付剤である実施例1~2の製剤は、比較例1~2に比べ、皮膚刺激性が低いことが明らかとなった。試験例2:ヒト貼付残存試験実施例1と比較例3~4の製剤を各々5cm×7cmに打ち抜き、健常男子6名の背部に12時間貼付し、回収した製剤中に残存する薬物を抽出し、薬物量をHPLCで測定した。0時間貼付の薬物量から残存薬物量を差し引いて、薬物消失量を計算した。その結果を下記表6に示した。表6に示した結果から、本発明の貼付剤である実施例1の製剤は、比較例3~4に比べ薬物消失量が高く、経皮吸収性の高い製剤であることが明らかとなった。試験例3:安定性試験実施例1、比較例2及び比較例5のサンプル7cm×10cmを40°Cで3ヶ月間保存した後、試験製剤中の薬物を抽出しフェルビナク含量を測定した。試験前の各サンプルのフェルビナク含量初期値と比較し、対初期値として算出した。その結果を表7に示した。表7に示した結果から、本発明の外用貼付剤である実施例1は、比較例2あるいは比較例5に比べて、薬物の安定性が優れていることが明らかとなった。試験例4:主薬の放出試験実施例1、実施例16及び比較例6の各製剤を、各々φ20mmに打ち抜き、100mL容ビーカーの内側側面に、両面テープを使用して粘着剤面がビーカーの内側に面するように貼付した。製剤の貼付位置は製剤の最も下端の部分がビーカーの底から約30mmの位置となるように調整した。その後、ビーカーの内側に100mLの放出溶液PBS緩衝溶液を注ぎ入れ、マグネチックスターラーで放出溶液を攪拌した。そして試験開始90分後の放出溶液中のフェルビナク含量を高速液体クロマトグラフ法により測定し、主薬の放出率を算出した。その結果を表8に示した。表8に示した結果から、本発明の外用貼付剤である実施例1及び実施例16は、比較例6の製剤に比べ主薬の放出性が格段に優れていることが明らかになった。"